실시 예 또는 비 교예 에서 조제 한 각 수지 조성물 을 , 건조 후 의 수지 조성물 층 의 두께 가 10 ㎛ 가 되 도록 , 이 형 PET 위 에 다 이 코터 로 균일 하 게 도포 하 고 , 80 ℃ 에서 2 분 간 건조 함 으로써 , 이 형 PET 위 에 수지 조성물 층 을 얻 었 다 . 그 다음 에 , 수지 조성물 층 의 지 지체 와 접합 하 고 있 지 않 은 면 에 , 보호 필름 으로서 폴리프로필렌 필름 ( 오지 에프 텍스 사 제조 「 알판 MA - 411 」 , 두께 15 ㎛) 의 조면 을 , 수지 조성물 층 과 접합 하 도록 적층 하 였 다 . 이 로써 , 이 형 PET ( 지 지체 ) , 수지 조성물 층 , 및 보호 필름 의 순 으로 이루어진 「 수지 시트 B 」 를 제작 하 였 다 .